УГЛЕРОДНЫЙ НАНОСТРУКТУРНЫЙ МАТЕРИАЛ И СПОСОБ ЕГО ПОЛУЧЕНИЯ

1. Способ получения углеродного наноструктурного материала, включающий пиролиз углеводородов при нагревании на катализаторе в виде оксида магния при повышенной температуре и очистку УНМ от оксида магния путем растворения в растворе неорганической кислоты, причем УНМ получается в виде слоистых графеновых чешуек, синтез производят на катализаторе, кристаллическая структура, которого имеет специальную морфологию, расход газа, количество катализатора и продолжительность синтеза определяют из безразмерного параметра нагрузки на катализатор К, удаление катализатора проводят в растворе кислоты, последующую отмывку полученных графеновых чешуек проводят в растворе аммиака с промывкой в дистиллированной воде.
2. Способ по п.1, отличающийся тем, что синтез ведут при температуре в реакторе от 800 до 950°С.
2
3. Способ по п.1, отличающийся тем, что УНМ получается в виде слоистых графеновых чешуек с удельной площадью более 1800 м/г и имеющих количество графеновых слоев от 1 до 3.
4. Способ по п.1, отличающийся тем, что катализатор имеет кристаллическую структуру в виде шестигранников с диаметром описанной окружности от 100 до 1000 нм и толщиной от 50 до 300 нм.
-6
-6
5. Способ по п.1, отличающийся тем, что безразмерный параметр нагрузки на катализатор К выбирают в интервале от 5·10 до 15·10.
6. Способ по п.1, отличающийся тем, что удаление катализатора для получения минимального количества кислородных соединений на поверхности УНМ осуществляют с помощью соляной кислоты, которая не содержит соединений кислорода.
7. Способ по п.1, отличающийся тем, что удаление катализатора для получения минимального количества хлорных соединений на поверхности УНМ осуществляют с помощью азотной кислоты, которая не содержит соединений хлора.
8. Способ по п.1, отличающийся тем, что отмывку полученных графеновых чешуек в растворе аммиака с промывкой в дистиллированной воде осуществляют до значения РН 6-8.
9. Способ по п.1, отличающийся тем, что синтез проводят в периодическом процессе с безразмерной нагрузкой на объем реактора К1, превышающей 2,5.
2
10. Углеродный наноструктурный материал в виде слоистых графеновых чешуек с удельной поверхностью более 1800 м/г, полученных способом по п.1 и имеющих количество графеновых слоев в чешуйках от 1 до 3.
11. Углеродный наноструктурный материал по п.10, отличающийся тем, что в результате удаления катализатора с помощью соляной кислоты он не содержит соединений кислорода.
12. Углеродный наноструктурный материал по п.10, отличающийся тем, что в результате промывки в растворе аммиака он не содержит соединений хлора.